ДВУХКОМПОНЕНТНАЯ ЗАМАСЛИВАЮЩАЯ КОМПОЗИЦИЯ ДЛЯ ПОКРЫТИЯ СТЕКЛОВОЛОКНА И КОМПОЗИЦИОННЫЙ МАТЕРИАЛ, АРМИРОВАННЫЙ УКАЗАННЫМ СТЕКЛОВОЛОКНОМ

1. Двухкомпонентная замасливающая композиция, содержащая:
(A) прекурсор, содержащий:
(a) аминосилан и
(b) полимер или сополимер, содержащий карбоновую кислоту и/или ангидрид, причем оба указанных соединения имеют функциональность F≥3, и
(B) связующее, содержащее мультифункциональную эпоксидную смолу с функциональностью F≥3.
2. Двухкомпонентная замасливающая композиция по п. 1, отличающаяся тем, что ангидрид, содержащийся в указанном полимере или сополимере, представляет собой малеиновый ангидрид, и/или карбоновая кислота, содержащаяся в указанном полимере, представляет собой полиакриловую кислоту, причем общее количество полимера или сополимера, содержащего карбоновую кислоту и/или ангидрид с функциональностью F≥3, присутствующего в сухой композиции, составляет от 5,0 до 60,0 мас.%, более предпочтительно от 15,0 до 30,0 мас.%.
3. Двухкомпонентная замасливающая композиция по п. 1, отличающаяся тем, что указанная мультифункциональная эпоксидная смола содержит новолачную эпоксидную смолу, предпочтительно эпоксифенолноволачную (ЭФН) или эпоксикрезолноволачную (ЭКН), причем указанная смола предпочтительно присутствует в сухой композиции в количестве от 30 до 90 мас.%, более предпочтительно от 50 до 70 мас.%.
4. Двухкомпонентная замасливающая композиция по любому из пп. 1-3, отличающаяся тем, что указанный аминосилан выбран из одного или более из следующих соединений
аминодиалкоксисилан, такой как γ-аминопропилметилдиэтоксисилан, N-β-(аминоэтил)-гамма-аминопропилметилдиметоксисилан, N-β-(аминоэтил)-γ-аминопропил-метилдиметоксисилан, N-β-(аминоэтил)-γ-аминоизобутилметилдиметоксисилан, γ-аминопропилметилдиметоксисилан, N-β-(аминоэтил)-γ-аминопропилметилдиэтоксисилан и/или
аминотриалкоксисилан, такой как γ-аминопропилтриэтоксисилан, γ-аминопропилтриметоксисилан, N-β-(аминоэтил)-γ-аминопропилтриметоксисилан, N-β-(аминоэтил)-γ-аминопропилтриэтоксисилан, диэтилентриаминопропилтриметоксисилан, бис-(γ-триметоксисилилпропил)амин, N-фенил-γ-аминопропилтриметоксисилан, γ-амино-3,3-диметилбутилтриметоксисилан, γ-аминобутилтриэтоксисилан, полиазамидосилан, причем указанный аминосилан предпочтительно присутствует в сухой композиции в количестве от 2,5 до 20,0 мас.%, более предпочтительно от 5,0 до 15,0 мас.%.
5. Двухкомпонентная замасливающая композиция по любому из пп. 1-3, дополнительно содержащая добавки, предпочтительно, выбранные из одной или более из следующих добавок:
пленкообразователь, предпочтительно содержащий полимер или сополимер полиуретана или (мет)акрилата, или смеси указанных соединений, причем указанный пленкообразователь предпочтительно присутствует в прекурсоре в количестве от 0,1 до 50,0 мас.% относительно общей сухой массы композиции, более предпочтительно от 10,0 до 30,0 мас.%;
регуляторы рН, такие как основания, предпочтительно аммиак или гидроксид натрия, и кислоты, предпочтительно уксусная кислота или фосфорная кислота,
неионное смазывающее вещество, предпочтительно этоксилированные жирные спирты или моносложный эфир жирной кислоты и полиэтиленгликоля, такой как ПЭГ 200 монолаурат, ПЭГ 600 моноолеат, ПЭГ 600 моностеарат, ПЭГ 400 моностеарат, ПЭГ 400 моноолеат, ПЭГ 600 монолаурат, причем указанное неионное смазывающее вещество предпочтительно присутствует в количестве от 0,1 до 30,0 мас.%, более предпочтительно от 1,0 до 20,0 мас.% сухого вещества, наиболее предпочтительно от 2,0 до 5,0 мас.% сухого вещества;
катионное смазывающее вещество, такое как полиамидная соль полиэтиленимина, предпочтительно присутствующее в замасливающей композиции в количестве от 0,1 до 30,0 мас.% сухого вещества, более предпочтительно от 1,0 до 20,0 мас.% сухого вещества, наиболее предпочтительно от 2,0 до 5,0 мас.% сухого вещества,
антистатический агент, такой как четвертичное аммониевое соединение, хлорид тетраэтиламмония или хлорид лития, предпочтительно присутствующее в количестве от 0,1 до 5,0 мас.% сухого вещества, предпочтительно от 0,5 до 1,5 мас.% сухого вещества.
противовспенивающие агенты, такие как производные полисилоксанов, причем указанный противовспенивающий агент предпочтительно присутствует в количестве менее 0,1% от общей массы замасливателя без учета воды,
связующий агент на основе изоцианата, такой как изоцианурат, биурет, карбодиимид, причем указанный связующий агент на основе изоцианата предпочтительно присутствует в количестве от 0,1 до 50% от общей массы замасливателя без учета воды, более предпочтительно от 1,0 до 30,0 мас.%;
борсодержащее соединение, выбранное из группы, состоящей из борной кислоты, оксида бора, тетрабората натрия, метабората калия, тетрабората калия, бибората аммония, тетрафторбората аммония, тетрафторбората бутиламмония, тетрафторбората кальция, фторбората лития, тетрафторбората калия, тетрафторбората натрия, тетрафторбората тетрабутиламмония, тетрафторбората тетраэтиламмония и тетрафторбората цинка; борсодержащее соединение предпочтительно присутствует в количестве от 0,1 до 50,0% от общей сухой массы композиции, более предпочтительно от 10,0 до 30,0 мас.%, наиболее предпочтительно от 2,5 от 10,0 мас.%;
6. Стекловолокно, по меньшей мере, частично покрытое продуктом взаимодействия замасливающей композиции по любому из пп. 1-5.
7. Армированный волокном композиционный материал, содержащий полимерную матрицу, армированную стекловолокном по п. 6, причем указанная матрица предпочтительно представляет собой термопластичный полимер, более предпочтительно сложный полиэфир, и наиболее предпочтительно ПЭТ.
8. Армированный волокном композиционный материал по п. 7, в форме пеллеты полимера, содержащей рубленое стекловолокно.
9. Армированный волокном композиционный материал по п. 7 или п. 8, отличающийся тем, что указанная матрица представляет собой термопластичный сложный полиэфир, содержащий неорганический зародышеобразующий агент, предпочтительно выбранный из:
(a) оксида металла, такого как диоксид титана, диоксид магния, диоксид кремния, триоксид сурьмы, и/или
(b) силиката, такого как слюда, каолин или тальк, и/или
(c) нитрида бора,
причем средневзвешенный размер частиц зародышеобразующего агента предпочтительно составляет от 0,5 до 5,0 мкм, более предпочтительно от 0,7 до 2,0 мкм, и указанный агент предпочтительно присутствует в количестве 0,02-1,0 мас.%, более предпочтительно 0,05-0,2 мас.%.
10. Армированный волокном композиционный материал по любому из пп. 7-8, получаемый путем литья под давлением или экструзии пеллет полимера, содержащей стекловолокно по п. 8.
11. Способ нанесения двухкомпонентного замасливателя по любому из пп. 1-5, включающий следующие стадии:
формирование стеклянных волокон из фильеры,
нанесение прекурсора замасливающей композиции по любому из пп. 1-5 на поверхность стеклянных волокон на первой станции нанесения,
нанесение связующего замасливающей композиции по любому из пп. 1-5 на поверхность стеклянных волокон на второй станции нанесения, и
обеспечение возможности взаимодействия двухкомпонентной замасливающей композиции и образования замасливателя, ковалентно связанного с поверхностью стеклянных волокон.
12. Способ по п. 11, отличающийся тем, что стеклянные волокна рубят на короткие волокна после нанесения прекурсора, который предпочтительно наносят при помощи валика, и перед нанесением связующего, которое предпочтительно наносят путем распыления.
13. Применение замасливающей композиции по любому из пп. 1-5 для улучшения механических свойств армированного стекловолокном композиционного материала, сухого после формования (СПФ) или после старения во влажных условиях.